【事件の表示】
　特願２０１１−　９９６７６「フォトクロミックレンズ、及びその製造方法」拒絶査定不服審判事件〔平成２４年１１月２２日出願公開，特開２０１２−２３０３１７，請求項の数（１１）〕について，次のとおり審決する。
【結　論】
　原査定を取り消す。
　本願の発明は，特許すべきものとする。
【理　由】
第１　手続の経緯
　本件拒絶査定不服審判事件に係る出願（以下，「本願」という。）は，平成２３年４月２７日の出願であって，平成２６年７月１４日付けで拒絶理由が通知され，同年９月１８日に意見書及び手続補正書が提出されたが，平成２７年２月３日付けで拒絶査定がされた。
　本件拒絶査定不服審判は，これを不服として，平成２７年５月１２日に請求されたものである。
　
第２　本願の請求項１に係る発明
　本願の請求項１ないし１１に係る発明は，平成２６年９月１８日提出の手続補正書による補正後の請求項１ないし１１に記載された事項により特定されるものであるところ，請求項１に係る発明は次のとおりのものである。
　
「互いに対向する２枚の光学シート又は光学フィルム（Ａ２）との間に，フォトクロミック化合物を含むポリウレタン樹脂層（Ａ１）を有するフォトクロミック積層体（Ａ）と，少なくとも一方の前記光学シート又は光学フィルム（Ａ２）上に形成される塗膜層（Ｃ）と，前記塗膜層（Ｃ）上に形成される合成樹脂層（Ｂ）とを有するフォトクロミックレンズであって，
　前記塗膜層（Ｃ）が，（メタ）アクリル基を有する重合性モノマー（ただし，ケイ素原子を含む重合性モノマーは除く）（Ｃ１），及び下記式（２）
（式中，
　Ｒ４及びＲ５は，それぞれ，炭素数１〜３のアルキル基であり，
　Ｒ６，及びＲ７は，それぞれ，炭素数１〜１０のアルキレン基，炭素数３〜１０のポリメチレン基，又はフェニレン基であり，
　Ｘは，（メタ）アクリル基と反応しうる基であり，
　ｄは０〜２の整数であり，
　ｅ，及びｆは，それぞれ独立に０または１の整数であり，
　ｅ＝１の時，ｆ＝１である。）
で示される（メタ）アクリル基と反応しうる基を有する加水分解性有機ケイ素化合物（Ｃ２）を含む硬化性組成物の硬化体からなることを特徴とするフォトクロミックレンズ。」（以下，「本願発明」という。）
　
第３　原査定の拒絶の理由の概要
　本願発明に対する原査定の拒絶の理由は，概略，本願発明と引用文献１に記載されたフォトクロミックレンズとの間の相違点は，塗膜の材料であり，引用文献１に記載されたフォトクロミックレンズにおける塗膜の材料として，本願発明の材料を用いることは，引用文献２の記載に基づいて当業者が容易に想到し得たことであるから，本願発明は，引用文献１及び２に記載された発明に基づいて，当業者が容易に発明をすることができたものであり，特許法２９条２項の規定により特許を受けることができない，というものである。
　原査定の拒絶の理由で引用された引用文献１及び２は，次のとおりである。
引用文献１：特開２００５−２１５６４０号公報
引用文献２：特開平３−６２８２号公報
第４　当審の判断
　１　各引用例について
（１）引用文献１
　ア　引用文献１の記載事項
　原査定の拒絶の理由で引用された引用文献１は，本願の出願前に頒布された刊行物であって，当該引用文献１には次の記載がある。（下線は，後述する引用発明の認定に特に関係する箇所を示す。）
（ア）　「【特許請求の範囲】
【請求項１】
フォトクロミック化合物を含有する熱硬化性ポリウレタン樹脂層を表面に塗膜層を設けた２枚の透明なプラスチック材料で挟み込んだ積層体（Ａ）を，透明な熱硬化性樹脂（Ｂ）よりなるレンズ体中に埋設，または，上記積層体（Ａ）上に，上記熱硬化性樹脂（Ｂ）を積層してなるフォトクロミックレンズ。
【請求項２】
透明なプラスチック材料がポリカーボネートシートでその厚みが２０μｍ〜２ｍｍである請求項１記載のフォトクロミックレンズ。
【請求項３】
透明なプラスチック材料に塗料を塗布後，ＵＶ硬化もしくは熱硬化して形成される塗膜層がアクリル系材料，ウレタン樹脂系材料，ポリエステル樹脂系材料，メラミン樹脂系材料，エポキシ樹脂系材料，シリコ−ン系材料から選ばれた１種以上の有機材料からなる有機皮膜であり，その膜厚が０．１〜２０μｍであることを特徴とする請求項１記載のフォトクロミックレンズ。
【請求項４】
塗膜層がアクリル系材料，ウレタン樹脂系材料，ポリエステル樹脂系材料から選ばれた１種以上の有機材料からなる有機皮膜であり，その膜厚が１〜１０μｍであることを特徴とする請求項１記載のフォトクロミックレンズ。
・・・（中略）・・・
【請求項１０】
透明な熱硬化性樹脂（Ｂ）がチオウレタン系重合組成物である請求項１記載のフォトクロミックレンズ及び請求項７記載のフォロクロミックレンズの製造方法。」
（イ）　「【技術分野】
【０００１】
　本発明は，光照射により吸収スペクトルが可逆的に変化する現象，すなわちフォトクロミズムを示すレンズに関するものであり，さらに詳しくは，発色感度が高く，消色速度が速く，かつ繰り返し寿命が長いフォトクロミックレンズに関するものである。
【背景技術】
【０００２】
　近年，眼鏡用レンズにおいては，ガラス製レンズに比べて軽量であること，および割れにくさの点で安全性が高いことから，合成樹脂製レンズが賞用されるようになってきている。そしてこれに伴い，ガラス製レンズに対して従来施されている付加的機能を合成樹脂製レンズについても付与することの要求も大きくなってきており，特に強い光が当ったときにはその光の透過を抑制するよう呈色若しくは変色し，暗所に置かれたときには色が消失する特性，即ち調光性を有することが強く要請されている。
・・・（中略）・・・
【発明が解決しようとする課題】
【００１０】
　フォトクロ性能を現出する為には，フォトクロミック物質が，光の照射に伴う色調変化性能を維持し，レンズ基材の重合性組成物に溶出しないことが要求される。この為には，フォトクロミック物質をマトリックス中に分散させた調光層を２枚の透明な樹脂フィルムで保護する方法が最適である。しかし，この方法の場合，レンズ基材の重合性組成物により，保護樹脂フィルムが着色，変形したり，重合性組成物との接着性不良等の問題が発生していた。
【課題を解決するための手段】
【００１１】
　上記の問題を解決するため，フォトクロミック化合物を分散させる樹脂として，熱硬化性ポリウレタン樹脂を選択して，調光層を形成し，該調光層を表面に塗膜層を設けた２枚の透明なプラスチックシ−トで挟んで保護層とし，この積層体を重合性組成物に埋設せしめ，この状態で当該重合性組成物を重合させることによって，フォトクロミックの応答性および耐久性に優れ，しかも調光層の保護層の着色および変形がなく，また，保護層と重合性組成物との接着性にも優れたフォトクロミックレンズが得られることを見出し，本発明を完成した。
【発明の効果】
【００１２】
　本発明のフォトクロミックレンズは，光による発色および消色速度が速く，しかも，耐久性にも優れているので，従来から知られているガラス製のフォトクロミックレンズと同様に使用することでき，割れにくいので安全性の点で，特にスポーツ用のフォトクロミックレンズとして有用である。」
（ウ）　「【発明を実施するための最良の形態】
【００１３】
　本発明は，
フォトクロミック化合物を含有する熱硬化性ポリウレタン樹脂層を表面に塗膜層を設けた２枚の透明なプラスチック材料で挟み込んだ積層体（Ａ）
透明な熱硬化性樹脂（Ｂ）
上に，上記熱硬化性樹脂（Ｂ）を積層してなるフォトクロミックレンズ
【００１４】
　本発明で使用される透明なプラスチック材料はポリカーボネート系樹脂，非晶性ポリオレフィン系樹脂，ポリアクリレ−ト系樹脂，ポリスルフォン系樹脂，トリアセチルセルロ−ス系樹脂，ポリエステル系樹脂等が挙げられるが機械的強度，光応答性の特性から
ポリカ−ボネ−ト系樹脂が好ましい
【００１５】
　本発明で用いられる
透明なプラスチックシ−トの表面に塗布する材料はアクリル系材料，ウレタン樹脂系材料，ポリエステル樹脂系材料，メラミン樹脂系材料，エポキシ樹脂系材料，シリコ−ン系材料の１種以上から選ばれた有機材料
・・・（中略）・・・
【００２５】
　本発明において，塗料を塗布後，形成される塗膜層を持つ透明プラスチィク樹脂積層体（Ａ）を得るには，スプレー，浸漬，カーテンフロー，ロールコーティング等公知の方法を用いて塗布した後，低圧水銀灯，中圧水銀灯，高圧水銀灯，超高圧水銀灯，キセノンランプ，ガリウムランプ，メタルハライドランプ等の紫外線を照射することによって速やかに硬化させることができる・・・（中略）・・・
【００２８】
　本発明のフォトクロミック化合物を含有する熱硬化性ポリウレタン樹脂層としては，ポリウレタンプレポリマーと硬化剤からなる２液型の熱硬化性ポリウレタン樹脂である。
・・・（中略）・・・
【００４１】
　本発明の熱硬化性樹脂（Ｂ）を形成する液状の重合性組成物は特に制限はなく，通常の樹脂レンズの材料となるモノマーの組成物をそのまま用いることができる。その具体例としては，
メチルメタアクリレート等のメタアクリレート類，アクリレート類，ジエチレングリコールビスアリルカーボネート，ジアリルフタレート等のアリル基を有するモノマー，臭素若しくは塩素で置換された各種のメタクリレート類，アクリレート類，アリル化合物，さらには，内部にウレタン結合をもつウレタンアクリル系重合組成物，イソシアネートとチオールとを組み合せたチオウレタン系重合組成物
　しかしながら，表面に塗膜層を設けた２枚の透明なプラスチック材料からなるシートと該シートの間に介在するフォトクロミック化合物を含有する熱硬化性ポリウレタン樹脂層からなる積層体（Ａ）との相性から，
チオウレタン系重合組成物が好ましい
　イ　引用文献１に記載された発明
　前記ア（ア）及び（イ）で摘記した記載から，引用文献１には，次の発明が記載されていると認められる。
「フォトクロミック化合物を含有する熱硬化性ポリウレタン樹脂層を，表面に塗膜層を設けた２枚の透明なプラスチック材料で挟み込んだ積層体（Ａ）上に，透明な熱硬化性樹脂（Ｂ）を積層してなるフォトクロミックレンズであって，
　前記塗膜層の材質として，アクリル系材料，ウレタン樹脂系材料，ポリエステル樹脂系材料，メラミン樹脂系材料，エポキシ樹脂系材料，シリコ−ン系材料の１種以上から選ばれた有機材料を用いた，
　フォトクロミックレンズ。」（以下，「引用発明」という。）
　
（２）引用文献２
　ア　引用文献２の記載事項
　原査定の拒絶の理由で引用された引用文献２は，本願の出願前に頒布された刊行物であって，当該引用文献２には次の記載がある。（下線は，後述する引用文献２記載の技術の認定に特に関係する箇所を示す。）
（ア）　「（産業上の利用分野）
　本発明はプライマー組成物，特にはポリカーボネートのような熱可塑性プラスチック成形品の表面に接着性，耐久性，耐候性のすぐれたシリコーン系耐摩耗性被膜を成形させるためのプライマー組成物に関するものである。
（従来の技術）
　熱可塑性プラスチック，特にポリカーボネート樹脂は透明性にすぐれており，軽量で耐衝撃性にもすぐれていることからガラスに代る構造材料として広く使用されているが，このものは摩耗し易いし，有機溶剤に侵され易く，しかも経時変化によって着色，劣化するという欠点がある。
　そのため，この成形品についてはその表面を熱硬化性樹脂で被覆することが提案されており，これらの中では
オルガノポリシロキサンで被覆したものが耐摩耗性，耐溶剤性のすぐれたものになる
オルガノポリシロキサン系塗膜による被覆はポリカーボネート樹脂などの熱可塑性プラスチック表面への均一な接着性，表面での耐候性，耐久性が不充分であるために，下塗り剤を塗布したのち，オルガノポリシロキサン系塗膜を施す
　そして，この下塗り剤としては，１）熱可塑性アクリル系プライマー（特開昭５２−１３８５６５号公報参照），２）アミノ基などの官能基を有するアクリル樹脂系プライマー（特開昭５３−１３８４７６号公報参照），３）アミノ基またはヒドロキシ基などの官能基を有するアルコキシシランと環状酸無水物との反応物よりなるシリコーン系プライマー（特開昭５３−８１５３３号公報参照），４）エポキシシランの加水分解物とアミノシランとの混合物よりなるシリコーン系プライマー（特開昭５４−６３１７６号公報参照），５）官能基含有熱可塑性アクリル樹脂と紫外線吸収剤よりなるアクリル系プライマー（特表昭５５−５００８０９号公報参照），６）熱硬化性アクリル・エマルジョンと紫外線遮蔽性化合物よりなるアクリル系プライマー（特開昭５５−１６００３３号公報参照），７）アミノシラン，エポキシシランおよび酸無水物の反応物よりなるシリコーン系プライマー（特開昭５６−１６５７３号公報参照），８）アクリル系モノマーとエポキシメタクリレートおよびヒドロキシ・ベンゾフェノン系紫外線吸収剤との反応物よりなる熱可塑性アクリル系プライマー（特開昭５７−２３６６１号公報参照），９）メラミン系架橋剤含有熱硬化性アクリル樹脂と紫外線吸収剤よりなるアクリル系プライマー（特公昭６０−５３７０１号公報参照）などが知られている。
（発明が解決しようとする課題）
　しかし，
これらのプライマー塗布は必ずしも満足すべき効果を与えず
（課題を解決するための手段）
　
本発明はこのような不利を解決したプライマー組成物に関するもの
Ａ）アルコキシシリル基を含有するアクリル系
単量体，酢酸ビニルとこれら単量体と共重合可能な他の単量体との有機共重合体１００重量部，Ｂ）炭素数１〜８のアルキルアクリレートおよび／またはアルキルメタクリレートの重合体もしくは共重合体１０〜１００重量部，Ｃ）アルコキシシリル基を含有するアクリル系および／またはビニル系有機共重合体の架橋剤２０〜１００重量部，Ｄ）紫外線吸収剤１０〜１００重量部，を有機溶剤に溶解してなる
　すなわち，本発明者らは
ポリカーボネートなどの熱可塑性樹脂成形品の
オルガノポリシロキサン
）系塗膜被覆時における接着性，耐候性を向上させるプライマー組成物の改良
このものを塗布し硬化させたのち，無機微粒子を含有するオルガノポリシロキサン系耐摩耗性被覆を施したプラスチック成形品は耐候性，接着性にすぐれたものとなり，黄変することもなくなる
（イ）　「本発明のプライマー組成物を構成する
Ａ）成分としての有機共重合体はアルコキシシリル基を含有するアクリル系
単量体，酢酸ビニルとこれらの単量体と共重合可能な他の単量体との共重合体
アルコキシシリル基の導入によって上記被覆層との反応性が付与され，接着性が向上される
　この
アルコキシシリル基を含有するアクリル系単量体は
で示され，Ｒ１は水素原子またはメチル基，Ｒ２はメチル基，エチル基，プロピル基などのアルキル基，ビニル基，イソプロペニル基，アリル基などのアルケニル基，フェニル基などのアリール基から選択される炭素数１〜６の１価炭素水素基，ａは１〜３，ｂは０または１であるものとされるが，・・・（中略）・・・これらの中では
取り扱いやすさ，架橋密度，反応性などから３−メタクリロキシプロピルトリメトキシシラン
が好ましい
・・・（中略）・・・
　また，この
Ａ）成分の有機共重合体については酢酸ビニルも必須成分
ポリカーボネートとの接着性を向上させる
　前記の
アルコキシシリル基を含有するアクリル系
単量体と共重合可能の単量体としてはグリシジルアクリレート，グリシジルメタクリレート
特にはグリシジル基を含有する単量体を共重合させれば，より一層プラスチック基体とオルガノポリシロキサン層との接着性が高くなる
　
さらに共重合体可能な単量体としては
アルキルアクリレートまたはアルキルメタクリレートがあり
　この
Ａ）成分としての有機共重合体は上記したアルキコシシリル基を含有する単量体，酢酸ビニル，グリシジル（メタ）アクリレートおよびアルキル（メタ）アクリレート
（ウ）　「つぎに本発明のプライマー組成物を構成する
Ｂ）成分としてのポリアルキル（メタ）アクリレートは接着性を低下させることなく，プライマー溶液を増粘させるもの
（エ）　「また，本発明のプライマー組成物を構成する
Ｃ）成分としての架橋剤は前記したＡ）成分を架橋させるためのもの
耐候性を向上させる目的で後記するＤ）成分としての紫外線吸収剤を比較的多量に含有する
これをプライマー樹脂中に固定する
アミノ官能性アルコキシシラン，エポキシ官能性アルコキシシランおよびシリル化剤との反応生成物をアミド化して得られたものを使用することが好ましく
紫外線吸収剤をプライマー樹脂中に接着性を損なうことなく固定化させるという作用をもっている
（オ）　「つぎに本発明のプライマー組成物を構成する
Ｄ）成分としての紫外線吸収剤はプライマー層およびプラスチック基体を光から保護するための必須成分
（カ）　「このようにして得られる本発明のプライマー組成物による硬化被膜を設けたプラスチックフィルム，基板などのプラスチック成形品は初期接着性，耐熱性，耐温水性，耐候性のすぐれたものとされるが，このものはこのプライマー被膜の上に公知のコロイダルシリカ，コロイダルチタニア，コロイダルアルミナなどの無機微粒子の１種または２種以上を含有するオルガノポリシロキサン組成物・・・（中略）・・・を５〜７０重量％添加したものを塗布し，５０〜１４０℃に加熱硬化させると，このプラスチック成形品はその表面に本発明のプライマー組成物が塗布されていることから，この
プライマー被膜とオルガノポリシロキサンとの相乗作用によって，接着性，耐久性および耐摩耗性にすぐれたものになる
（キ）　「（実施例）
　つぎに参考例，本発明の実施例および比較例をあげるが，例中の部，％は重量部，重量％を示したものであり，この例で得られた塗膜の性能評価は以下の方法による測定結果を示したものである。
・・・（中略）・・・
〔参考例１〕Ａ）成分の合成
　３−メタクリロキシプロピルトリメトキシシラン，酢酸ビニル，グリシジルメタクリレート，メチルメタクリレート，エチルアクリレートを第１表に示した配合量で混合した５種類の混合物１００部に，アゾビスイソブチロニトリル０．５部を溶解し，これをジアセトンアルコール１００部に８０〜９０℃で窒素気流下に５時間かけて滴下してアルコキシシリル基含有共重合体液Ｉ〜Ｖ（有効成分５０％）を作った。
［参考例２〕Ｃ）成分の合成
　２ｌのセパラブルフラスコに３−２’（アミノエチル）アミノプロピルトリメトキシシラン２２２ｇとヘキサメチルジシラザン２４２ｇを仕込み，窒素気流下に１２０℃でこれに３−グリシドキシプロピルメチルジエトキシシラン４９６ｇを滴下し，続いて１２０℃で５時間加熱攪拌してシリル化されたアミノシランとエポキシシランの付加物を得た。
　ついでこの反応生成物を３０〜５０ｍｍＨｇ，１００℃で減圧処理したところ，粘稠な化合物８６２ｇが得られたので，これにトルエン８６２ｇを仕込み，窒素気流下に室温で無水酢酸１４１ｇを滴下し，１１０℃で２時間加熱攪拌したのち，５０℃でメタノール１４１ｇを滴下し，５０℃で１時間加熱攪拌し，３０〜５０ｍｍＨｇ，１００℃で低沸点分を除去したところアミド化物が得られたので，これをエチルセロソルブで有効成分２５％に調整してＣ）成分溶液とした。
〔参考例３〕コロイダルシリカ含有オルガノポリシロキサン組成物の製造
　１ｌのセパラブルフラスコにメチルトリエトキシシラン１６４ｇとイソブタノール４６ｇを仕込み，氷冷下に攪拌しながら５℃以下でコロイダルシリカ・スノーテックス−Ｏ〔日産化学（株）製商品名，ＳｉＯ２含有率２０％〕１３８ｇを添加し，５℃以下で２時間，さらに２０〜２５℃で８時間攪拌したのち，エチルセロソルブ３６ｇ，２．４−ジヒドロキシベンゾフェノン１．８ｇ，ポリエーテル変性シリコーン・ＫＰ−３４１［信越化学工業（株）製商品名１０〕０．１ｇ，プロピオン酸カリウム０．１５ｇを加えたところ，コロイダルシリカ含有オルガノポリシロキサン組成物が得られた。
実施例１〜２，比較例１〜３
　前記した参考例１で得たＡ）成分溶液（合成液Ｉ〜Ｖ）８．０部，Ｂ）成分としての平均分子量が１５万のポリメチルメタクリレート２．０部，参考例２で得たＣ）成分溶液１０部，Ｄ）成分としての２−（２’−ヒドロキシ−５’−ｔ−ブチルフェニル）ベンゾトリアゾール１．５部，エチルセロソルブ７０部およびジアセトンアルコール８．５部を混合してプライマー組成物を作り，これをポリカーボネート板に浸漬法で塗布し，８０℃で１０分間加熱処理後，前記した参考例３で得たコロイダルシリカ含有オルガノポリシロキサン組成物を浸漬法で塗布し，風乾後１２０℃で２時間加熱し硬化させて試験片を作り，この塗膜の性能評価を行なったところ，第２表に示したとおりの結果が得られた。
」（７ページ右下欄１行ないし９ページ末行）
　イ　引用文献２に記載された技術的事項
　前記ア（ア）ないし（キ）で摘記した記載から，引用文献２には，次の技術的事項が記載されていると認められる。
「ポリカーボネートなどの熱可塑性樹脂成形品を耐摩耗性，耐溶剤性にすぐれたものとするために，オルガノポリシロキサン系塗膜で被覆する場合，熱可塑性樹脂成形品に直接被覆すると，接着性，耐候性，耐久性が不充分なものとなってしまうが，
　Ａ）前記オルガノポリシロキサン系塗膜との反応性を付与し，接着性を向上させるためのアルコキシシリル基を含有するアクリル系単量体である３−メタクリロキシプロピルトリメトキシシランと，ポリカーボネートとの接着性を向上させるための酢酸ビニルと，前記熱可塑性樹脂成形品と前記オルガノポリシロキサン塗膜との接着性を向上させるグリシジル（メタ）アクリレートと，アルキル（メタ）アクリレートとの有機共重合体１００重量部，
　Ｂ）接着性を低下させることなく，プライマー溶液を増粘させるための炭素数１〜８のアルキルアクリレートおよび／またはアルキルメタクリレートの重合体もしくは共重合体１０〜１００重量部，
　Ｃ）前記アルコキシシリル基を含有するアクリル系有機共重合体を架橋させる架橋剤として作用するとともに，紫外線吸収剤をプライマー樹脂中に接着性を損なうことなく固定化させる作用をもつ，アミノ官能性アルコキシシラン，エポキシ官能性アルコキシシランおよびシリル化剤との反応生成物をアミド化して得られたもの２０〜１００重量部，
　Ｄ）プライマー層および前記熱可塑性樹脂成形品を光から保護し，耐候性を向上させるための紫外線吸収剤１０〜１００重量部，
を有機溶剤に溶解してなるプライマー組成物を，前記熱可塑性樹脂成形品に塗布し硬化させ，プライマー被膜を形成してから，無機微粒子を含有するオルガノポリシロキサン系塗膜で被覆すると，
　接着性，耐久性および耐摩耗性にすぐれたものとすることができ，黄変することもなくなること。」（以下，「引用文献２記載の技術的事項」という。）
　２　本願発明について
（１）対比
　ア　引用発明の「２枚の透明なプラスチック材料」，「フォトクロミック化合物を含有する熱硬化性ポリウレタン樹脂層」，「塗膜層」，「熱硬化性樹脂（Ｂ）」及び「フォトクロミックレンズ」は，本願発明の「２枚の光学シート又は光学フィルム（Ａ２）」，「フォトクロミック化合物を含むポリウレタン樹脂層（Ａ１）」，「塗膜層（Ｃ）」，「合成樹脂層（Ｂ）」及び「フォトクロミックレンズ」にそれぞれ相当する。
　
　イ　引用発明は，「フォトクロミック化合物を含有する熱硬化性ポリウレタン樹脂層」（本願発明の「フォトクロミック化合物を含むポリウレタン樹脂層（Ａ１）」に相当する。以下，「（１）対比」欄中の引用発明の構成に付したカッコ書きは，当該構成に相当する本願発明の発明特定事項を指す。）を，表面に塗膜層を設けた「２枚の透明なプラスチック材料」（２枚の光学シート又は光学フィルム（Ａ２））で挟み込んだ積層体（Ａ）を有しているところ，当該積層体（Ａ）から塗膜層を除いた部分が，本願発明の「互いに対向する２枚の光学シート又は光学フィルム（Ａ２）との間に，フォトクロミック化合物を含むポリウレタン樹脂層（Ａ１）を有するフォトクロミック積層体（Ａ）」に相当する。
　
　ウ　引用発明では，「２枚の透明なプラスチック材料」（２枚の光学シート又は光学フィルム（Ａ２））の表面に「塗膜層」（塗膜層（Ｃ））が設けられているから，引用発明は，「少なくとも一方の前記光学シート又は光学フィルム（Ａ２）上に形成される塗膜層（Ｃ）」を有するという本願発明の発明特定事項に相当する構成を具備している。
　エ　引用発明の「熱硬化性樹脂（Ｂ）」は，積層体（Ａ）上に積層されたものであり，当該積層体（Ａ）の表面には「塗膜層」が設けられているのであるから，引用発明では，「塗膜層」（塗膜層（Ｃ））上に「熱硬化性樹脂（Ｂ）」（合成樹脂層（Ｂ））が形成されているといえる。
　したがって，本願発明の「合成樹脂層（Ｂ）」と引用発明の「熱硬化性樹脂（Ｂ）」は，「塗膜層（Ｃ）上に形成される」点で一致する。
　オ　前記アないしエから，本願発明と引用発明は，
「互いに対向する２枚の光学シート又は光学フィルム（Ａ２）との間に，フォトクロミック化合物を含むポリウレタン樹脂層（Ａ１）を有するフォトクロミック積層体（Ａ）と，少なくとも一方の前記光学シート又は光学フィルム（Ａ２）上に形成される塗膜層（Ｃ）と，前記塗膜層（Ｃ）上に形成される合成樹脂層（Ｂ）とを有するフォトクロミックレンズ。」
である点で一致し，次の点で相違する。
相違点：
　本願発明では，「塗膜層（Ｃ）」の材質が，
「（メタ）アクリル基を有する重合性モノマー（ただし，ケイ素原子を含む重合性モノマーは除く）（Ｃ１），及び下記式（２）
（式中，
　Ｒ４及びＲ５は，それぞれ，炭素数１〜３のアルキル基であり，
　Ｒ６，及びＲ７は，それぞれ，炭素数１〜１０のアルキレン基，炭素数３〜１０のポリメチレン基，又はフェニレン基であり，
　Ｘは，（メタ）アクリル基と反応しうる基であり，
　ｄは０〜２の整数であり，
　ｅ，及びｆは，それぞれ独立に０または１の整数であり，
　ｅ＝１の時，ｆ＝１である。）
で示される（メタ）アクリル基と反応しうる基を有する加水分解性有機ケイ素化合物（Ｃ２）を含む硬化性組成物の硬化体」
であるのに対して，
　引用発明では，「塗膜層」の材質が，
「アクリル系材料，ウレタン樹脂系材料，ポリエステル樹脂系材料，メラミン樹脂系材料，エポキシ樹脂系材料，シリコ−ン系材料の１種以上から選ばれた有機材料」
である点。
　
（２）判断
　ア　前記１（２）イで認定した引用文献２記載の技術的事項における「プライマー組成物」は，有機共重合体であるＡ）成分を含有しており，当該Ａ）成分は，「３−メタクリロキシプロピルトリメトキシシラン」と，「グリシジル（メタ）アクリレート」と，「アルキル（メタ）アクリレート」とを含む組成物を重合させたものであるところ，当該「プライマー組成物」を塗布し硬化させて形成した「プライマー被膜」の材質は，その分子構造中に，「３−メタクリロキシプロピルトリメトキシシラン」に対応する繰り返し単位と，「グリシジル（メタ）アクリレート」に対応する繰り返し単位と，「アルキル（メタ）アクリレート」に対応する繰り返し単位とを有する樹脂である。
　しかるに，「３−メタクリロキシプロピルトリメトキシシラン」は，本願発明の式（２）において，ｄ及びｅを０とし，ｆを１とし，Ｒ４を炭素数１のアルキル基（すなわちメチル基）とし，Ｒ７を炭素数３のアルキレン基（すなわちプロピレン基）とし，Ｘを（メタ）アクリル基と反応しうるメタクリル基とした物質に他ならず，「グリシジル（メタ）アクリレート」及び「アルキル（メタ）アクリレート」は，どちらも，本願発明の「（メタ）アクリル基を有する重合性モノマー（ただし，ケイ素原子を含む重合性モノマーは除く）（Ｃ１）」に相当するから，引用文献２記載の技術的事項における「プライマー組成物」を塗布し硬化させて形成したプライマー被膜の材質は，相違点に係る本願発明の発明特定事項中の「硬化体」に該当する物質である。
　イ　しかしながら，引用文献２記載の技術的事項において，「Ａ）ないしＤ）成分を含有するプライマー組成物」を用いてプライマー被膜を形成する理由は，ポリカーボネートなどの熱可塑性樹脂成形品にオルガノポリシロキサン系塗膜を直接被覆すると，接着性，耐候性，耐久性が不充分なものとなってしまうからであって，特に，Ａ）成分中の「３−メタクリロキシプロピルトリメトキシシラン」は，オルガノポリシロキサン系塗膜との反応性を付与し，接着性を向上させるためにこれを用いているのである。
　そして，引用文献２の記載からは，例え当業者といえども，引用文献２記載の技術的事項で用いている「Ａ）ないしＤ）成分を含有するプライマー組成物」を硬化させたプライマー被膜が，オルガノポリシロキサン系以外の材質からなる塗膜においても，接着性，耐候性，耐久性を向上させることができると理解することはできない。
　ウ　これに対して，引用文献１には，引用発明の「塗膜層」が表面に形成される「２枚の透明なプラスチック材料」の好ましい材質として，ポリカ−ボネ−ト系樹脂が記載されている（【００１４】を参照。）から，「２枚の透明なプラスチック材料」の材質は，引用文献２記載の技術的事項が前提とする「ポリカーボネートなどの熱可塑性樹脂成形品」の材質と合致するといえるが，引用発明の「塗膜層」上に形成する「熱硬化性樹脂（Ｂ）」については，これを形成する液状の重合性組成物の材質として，メチルメタアクリレート等のメタアクリレート類，アクリレート類，ジエチレングリコールビスアリルカーボネート，ジアリルフタレート等のアリル基を有するモノマー，臭素若しくは塩素で置換された各種のメタクリレート類，アクリレート類，アリル化合物，さらには，内部にウレタン結合をもつウレタンアクリル系重合組成物，イソシアネートとチオールとを組み合せたチオウレタン系重合組成物を例示した上で，チオウレタン系重合組成物が好ましいと記載されている（【００４１】を参照。）のみであって，引用文献２記載の技術的事項が前提とする「オルガノポリシロキサン系塗膜」の材質に合致するような材質は記載も示唆もない。
　エ　そうすると，引用発明において，「塗膜層」の材質として，引用文献２記載の技術的事項の「Ａ）ないしＤ）成分を含有するプライマー組成物」を硬化させたものを採用することには，何ら動機付けが存在しないといわざるを得ないから，引用発明の「塗膜層」の材質として，引用文献２記載の技術的事項の「Ａ）ないしＤ）成分を含有するプライマー組成物」を硬化させたものを採用することによって，本願発明を想到することは，例え当業者といえども，容易であったとはいえない。
　以上のとおりであるから，本願発明は，引用発明及び引用文献２記載の技術的事項に基づいて，当業者が容易に発明をすることができたものではない。
　３　請求項２ないし１１に係る発明について
（１）　引用文献１の記載（特に，【００２５】の記載を参照。）から，引用発明とともに，引用発明を製造する方法についての発明をも把握することができるところ，本願の請求項６に係る発明と，当該製造方法についての発明とを対比すると，両者は，前記（２）エで認定した相違点で相違し，その余の点で一致する。
　そして，本願発明と同様の理由で，本願の請求項６に係る発明は，引用文献１に記載された発明及び引用文献２記載の技術的事項に基づいて，当業者が容易に発明をすることができたものではない。
（２）　また，引用文献１の記載から，引用発明とともに，引用発明に用いる「積層体（Ａ）」についての発明をも把握することができるところ，本願の請求項７に係る発明と，当該「積層体（Ａ）」についての発明とを対比すると，両者は，前記（２）エで認定した相違点で相違し，その余の点で一致する。
　そして，本願発明と同様の理由で，本願の請求項７に係る発明は，引用文献１に記載された発明及び引用文献２記載の技術的事項に基づいて，当業者が容易に発明をすることができたものではない。
（３）　さらに，本願の請求項２ないし５，８ないし１１に係る発明は，本願発明または本願の請求項７に係る発明を限定したものであるから，本願発明と同様の理由で，引用発明及び引用文献２記載の技術的事項に基づいて，当業者が容易に発明をすることができたものではない。
第５　むすび
　以上のとおり，本願の請求項１ないし１１に係る発明は，引用文献１に記載された発明及び引用文献２記載の技術的事項に基づいて，当業者が容易に発明をすることができたものではないから，原査定の拒絶の理由によっては本願を拒絶することはできない。
　また，他に本願を拒絶すべき理由を発見しない。
　よって，結論のとおり審決する。